(57)【要約】【課題】特殊な無機系素材を用いず、実用上問題ない厚みを有する光学フィルムを備え、高い演色性を有するとともに、狭い発光スペクトルを有する光源であっても、ブラックアウト及び干渉色（ニジムラ）の発生を極めて高度に抑制させることのできる画像表示装置を提供する。【解決手段】面内に複屈折率を有する光学フィルムと偏光子とがこの順序で配置された構成を有する画像表示装置であって、上記光学フィルムの遅相軸と上記偏光子の吸収軸とのなす角度が凡そ４５°となるように、上記光学フィルムと上記偏光板とが設置されており、上記光学フィルムは、リタデーションが３０００ｎｍ以上であり、上記光学フィルムに入射する光は、ＩＴＵ−Ｒ  ＢＴ．２０２０カバー率が５０％以上であることを特徴とする画像表示装置。【選択図】なし【特許請求の範囲】
【請求項１】
面内に複屈折率を有する光学フィルムと偏光子とがこの順序で配置された構成を有する画像表示装置であって、
前記光学フィルムの遅相軸と前記偏光子の吸収軸とのなす角度が凡そ４５°となるように、前記光学フィルムと前記偏光子とが設置されており、
前記光学フィルムは、リタデーションが３０００ｎｍ以上であり、
前記光学フィルムに入射する光は、ＩＴＵ−Ｒ  ＢＴ．２０２０カバー率が５０％以上である
ことを特徴とする画像表示装置。
【請求項２】
光学フィルムを通過した光は、波長５８０〜７８０ｎｍの間で最もピーク強度の高い波長透過率が２０％以上である請求項１記載の画像表示装置。
【請求項３】
光学フィルムに入射する光は、青色発光ダイオードと、赤色蛍光体と、緑及び／又は黄色蛍光体とを用いて作られた光であり、
前記赤色蛍光体は、Ｍｎ４＋付活フッ化物錯体蛍光体である請求項１又は２記載の画像表示装置。
【請求項４】
光学フィルムに入射する光は、有機エレクトロルミネッセンス素子から発光された光である請求項１又は２記載の画像表示装置。
【請求項５】
光学フィルムに入射する光は、波長５８０ｎｍ以上７８０ｎｍ以下の赤色領域、波長４８０ｎｍ以上５８０ｎｍ未満の緑色領域、及び、波長３８０ｎｍ以上４８０ｎｍ未満の青色領域の各領域において、それぞれ発光スペクトルのピークを有し、前記赤色領域における発光スペクトルのピークの半値幅が７０ｎｍ以下であり、前記緑色領域における発光スペクトルのピークの半値幅が６０ｎｍ以下であり、前記青色領域における発光スペクトルのピークの半値幅が４０ｎｍ以下である請求項１、２、３又は４記載の画像表示装置。
【発明の詳細な説明】
【技術分野】
【０００１】
本発明は、画像表示装置に関する。
【背景技術】
【０００２】
液晶表示装置に代表される表示装置は、輝度、解像度、色域等の性能が急速に進歩している。そして、これらの性能の進歩に比例して、カーナビゲーションシステム、インストルメント・パネル等の車内で使用される画像表示装置が増加している。
【０００３】
また、日差しの強い屋外等の環境では、眩しさを軽減するために偏光機能を備えたサングラス（以下、「偏光サングラス」と称する。）をかけた状態で画像表示装置を観察する場合がある。
ところが、通常、液晶表示装置のような画像表示装置には偏光板が備えられており、このような偏光板を含む画像表示装置の表示画面を、偏光サングラス越しに観察する際、偏光板の吸収軸と偏光サングラスの偏光の吸収軸とが一致すると、表示画面が暗くなり見えなくなる（以下、「ブラックアウト」と称する。）という問題があった。
なお、画像表示装置としては、液晶表示装置の他、有機エレクトロフミネッセンス（有機ＥＬ）表示装置もよく知られているが、有機ＥＬ表示装置も外光反射による表示画像のコントラスト（明所コントラスト）低下を防止するために、有機ＥＬ素子の視認側に偏光板（円偏光板）が配置されているため、ブラックアウトの問題が生じていた。
【０００４】
このようなブラックアウトの問題に対し、例えば、特許文献１には、連続的で幅広い発光スペクトルを有する光源として白色発光ダイオードと、液晶セルの視認側に偏光板が設けられ、該偏光板の視認側に３０００〜３万ｎｍのリタデーションを有する高分子フィルム（ポリエステルフィルム）とを配置し、該高分子フィルムの遅相軸と偏光板の吸収軸とのなす角を凡そ４５度とした液晶表示装置が開示されている。このような高リタデーションの高分子フィルムを偏光板の視認側に設けることで、ブラックアウトの問題を解消し得る。また、特許文献１に記載の発明では、バックライト光源として白色発光ダイオード（白色ＬＥＤ）を用いた液晶表示装置において、高リタデーションの高分子フィルムを用いることで、該高分子フィルムのリタデーション値に特有の干渉色（ニジムラ）の発生も防止している。
ここで、特許文献１に記載のような連続的で幅広い発光スペクトルを有する光源を用いた画像表示装置においては、偏光板の視認側に配置する保護層として３０００ｎｍ以上のリタデーションを有していれば良いのであり、その上限は存在しない。特許文献１に記載の発明において高分子フィルムのリタデーションの上限を３万としているのは、これ以上高いリタデーションとするには膜厚を大きくせざるを得ないため、取り扱いの観点から設定された上限値である。なお、図２に白色発光ダイオードの発光スペクトルを示した。
【０００５】
一方で、画像表示装置の光源が、ＣＣＦＬのような特定波長にピークを有する不連続な発光スペクトルしか有していない光源である場合、ブラックアウト及び干渉色（ニジムラ）の問題を解消するには、保護層として１０万ｎｍを超えるリタデーションを有する特殊な無機系素材を用いなければならなかった（例えば、特許文献２等参照）。なお、図３にＣＣＦＬの発光スペクトルを示した。
【０００６】
ここで、昨今の画像表示装置では、高い演色性（色域を広げること）が求められてきており、このような高い演色性を発揮させようとする場合、白色発光ダイオードから発光された連続的で幅広い発光スペクトルを有する光に比べ、より狭い発光スペクトル（特定波長にピークを有する発光スペクトルの光）が使用される。
このような白色発光ダイオードから発光された連続的で幅広い発光スペクトルを有する光に比べ、より狭い発光スペクトルを有する光を画像表示装置の光源として用いる場合、ブラックアウト及び干渉色（ニジムラ）の発生を抑制するには、偏光板の保護層として１０万ｎｍを超える極めて高いリタデーションを有する特殊な素材を用いる必要があるが、高分子フィルムを用いてこのような高リタデーションを達成しようとすると、膜厚が厚くなり過ぎてしまい実用上問題があった。
【先行技術文献】
【特許文献】
【０００７】
【特許文献１】特開２０１１−１０７１９８号公報
【特許文献２】特開平１０−１０５２２号公報
【発明の概要】
【発明が解決しようとする課題】
【０００８】
本発明は、上記現状に鑑み、特殊な無機系素材を用いず、実用上問題ない厚みを有する光学フィルムを備え、高い演色性を有するとともに、狭い発光スペクトルを有する光源であっても、ブラックアウト及び干渉色（ニジムラ）の発生を極めて高度に抑制させることができる画像表示装置を提供することを目的とする。
【課題を解決するための手段】
【０００９】
本発明は、面内に複屈折率を有する光学フィルムと偏光子とがこの順序で配置された構成を有する画像表示装置であって、上記光学フィルムの遅相軸と上記偏光子の吸収軸とのなす角度が凡そ４５°となるように、上記光学フィルムと上記偏光子とが設置されており、上記光学フィルムは、リタデーションが３０００ｎｍ以上であり、上記光学フィルムに入射する光は、ＩＴＵ−Ｒ  ＢＴ．２０２０カバー率が５０％以上であることを特徴とする画像表示装置である。
【００１０】
本発明の画像表示装置において、上記光学フィルムを通過した光は、波長５８０〜７８０ｎｍの間で最もピーク強度の高い波長透過率が２０％以上であることが好ましい。
また、上記光学フィルムに入射する光は、青色発光ダイオードと、赤色蛍光体と、緑及び／又は黄色蛍光体とを用いて作られた光であり、上記赤色蛍光体は、Ｍｎ４＋付活フッ化物錯体蛍光体であることが好ましい。
また、本発明の画像表示装置において、上記光学フィルムに入射する光は、有機エレクトロルミネッセンス素子から発光された光であることが好ましい。
また、本発明の画像表示装置において、上記光学フィルムに入射する光は、波長５８０ｎｍ以上７８０ｎｍ以下の赤色領域、波長４８０ｎｍ以上５８０ｎｍ未満の緑色領域、及び、波長３８０ｎｍ以上４８０ｎｍ未満の青色領域の各領域において、それぞれ発光スペクトルのピークを有し、上記赤色領域における発光スペクトルのピークの半値幅が７０ｎｍ以下であり、上記緑色領域における発光スペクトルのピークの半値幅が６０ｎｍ以下であり、上記青色領域における発光スペクトルのピークの半値幅が４０ｎｍ以下であることが好ましい。
以下、本発明を詳細に説明する。
【００１１】
本発明者らは、面内に複屈折率を有する光学フィルムと偏光子とが積層された構成を有する画像表示装置において、該光学フィルムのリタデーションと偏光子に対する配置角度とを所定の範囲にするとともに、光学フィルムに入射する光を特定のものとすることにより、特殊な無機系材料を用いず、かつ、実用上問題ない厚みを有する光学フィルムを備え、高い演色性と優れたブラックアウト及び干渉色（ニジムラ）防止性とを有する画像表示装置とすることができることを見出し、本発明を完成するに至った。
【００１２】
本発明は、面内に複屈折率を有する光学フィルムと偏光子とがこの順序で配置された構成を有する画像表示装置である。
なお、本発明の画像表示装置は、偏光子の光学フィルム側と反対側に、λ／４位相差フィルムが配置されていてもよい。このようなλ／４位相差フィルムとしては、延伸フィルムや、塗布型の液晶材料を用いてなるフィルム等公知のものを用いることができる。
【００１３】
上記偏光子は、例えば、上記λ／４位相差フィルムと、面内に複屈折率を有する光学フィルムとで挟持されており、特定の振動方向を持つ光のみを透過する機能を有する偏光子であれば特に限定されず、例えば、ＰＶＡ系フィルム等を延伸し、ヨウ素や二色性染料等で染色したＰＶＡ系偏光子；ＰＶＡの脱水処理物やポリ塩化ビニルの脱塩酸処理物等のポリエン系偏光子；コレステリック液晶を用いた反射型偏光子；薄膜結晶フィルム系偏光子等が挙げられ、なかでも、ＰＶＡ系偏光子が好ましく用いられる。
上記ＰＶＡ系偏光子としては、例えば、ＰＶＡ系フィルム、部分ホルマール化ポリビニルアルコール系フィルム、エチレン−酢酸ビニル共重合体系部分ケン化フィルム等の親水性高分子フィルムに、ヨウ素や二色性染料などの二色性物質を吸着させて一軸延伸したものが挙げられる。なかでも、ＰＶＡ系フィルムとヨウ素などの二色性物質からなる偏光子が好適に用いられる。
このような偏光子の厚さとしては特に制限されず、一般的に、１〜１００μｍ程度である。
特に有機ＥＬ表示装置などに用いる場合、フレキシブル対応のために、これまでのようなヨウ素系だけでなく、リオトロピック液晶タイプや、２色性ゲスト−ホストなどの塗布型偏光子であってもよい。
【００１４】
上記面内に複屈折を有する光学フィルムとしては特に限定されず、例えば、ポリカーボネート、シクロオレフィンポリマー、アクリル、ポリエステル等からなるフィルムが挙げられるが、なかでも、コスト及び機械的強度において有利なポリエステル基材であることが好適である。なお、以下の説明では、面内に複屈折率を有する光学フィルムをポリエステル基材として説明する。
【００１５】
上記ポリエステル基材は、３０００ｎｍ以上のリタデーションを有する。リタデーションが３０００ｎｍ未満であると、本発明の画像表示装置の表示画像にブラックアウトや色の異なるムラ（以下、「干渉色」ともいう）が生じてしまう。一方、上記ポリエステル基材のリタデーションの上限としては特に限定されないが、４万ｎｍ程度であることが好ましい。４万ｎｍを超えると、上記ポリエステル基材の膜厚が相当に厚くなり、実用上問題となることがあるため好ましくない。
上記ポリエステル基材のリタデーションは、ブラックアウトや干渉色防止性及び薄膜化の観点から、５０００〜２５０００ｎｍであることが好ましい。より好ましい範囲は、７０００〜２万ｎｍである。
【００１６】
なお、上記リタデーションとは、ポリエステル基材の面内において最も屈折率が大きい方向（遅相軸方向）の屈折率（ｎｘ）と、遅相軸方向と直交する方向（進相軸方向）の屈折率（ｎｙ）と、ポリエステル基材の厚み（ｄ）とにより、以下の式によって表わされるものである。
リタデーション（Ｒｅ）＝（ｎｘ−ｎｙ）×ｄ
また、上記リタデーションは、例えば、王子計測機器社製「ＫＯＢＲＡ−ＷＲ」、「ＰＡＭ−ＵＨＲ１００」によって測定することができる。
また、二枚の偏光板を用いて、ポリエステル基材の配向軸方向（主軸の方向）を求め、当該配向軸と配向軸方向に対して直交する軸の二つの軸の屈折率（ｎｘ、ｎｙ）を、アッベ屈折率計（アタゴ社製  ＮＡＲ−４Ｔ）によって求める。ここで、より大きい屈折率を示す軸を遅相軸と定義する。光学フィルムの厚みｄは、例えば、マイクロメーター（商品名：Ｄｉｇｉｍａｔｉｃ  Ｍｉｃｒｏｍｅｔｅｒ、ミツトヨ社製）により測定し、単位をｎｍに換算する。複屈折率（ｎｘ−ｎｙ）と、光学フィルムの厚みｄ（ｎｍ）との積より、リタデーションを計算することもできる。
なお、本発明では、上記ｎｘ−ｎｙ（以下、Δｎとも表記する）は、０．０５〜０．４０であることが好ましい。上記Δｎが０．０５未満であると、充分なブラックアウトの抑制効果が得られないことがあり、また、上述したリタデーション値を得るために必要な膜厚が厚くなることがある。一方、上記Δｎが０．４０を超えると、ポリエステル基材として、裂け、破れ等を生じやすくなり、工業材料としての実用性が著しく低下することがある。
上記Δｎのより好ましい下限は０．０７、より好ましい上限は０．３５である。なお、上記Δｎが０．３５を超えると、耐湿熱性試験でのポリエステル基材の耐久性が劣ることがある。耐湿熱性試験での耐久性が優れることから、上記Δｎの更に好ましい上限は０．３０である。
【００１７】
上記ポリエステル基材を構成する材料としては、上述したリタデーションを充足するものであれば特に限定されないが、芳香族二塩基酸又はそのエステル形成性誘導体と、ジオール又はそのエステル形成性誘導体とから合成される線状飽和ポリエステルである。かかるポリエステルの具体例として、ポリエチレンテレフタレート、ポリエチレンイソフタレート、ポリブチレンテレフタレート、ポリ（１，４−シクロヘキシレンジメチレンテレフタレート）、ポリエチレン−２，６−ナフタレートを例示することができる。
また、ポリエステル基材に用いられるポリエステルは、これらの上記ポリエステルの共重合体であってもよく、上記ポリエステルを主体（例えば８０モル％以上の成分）とし、少割合（例えば２０モル％以下）の他の種類の樹脂とブレンドしたものであってもよい。ポリエステルとしてポリエチレンテレフタレート又はポリエチレン−２，６−ナフタレートが力学的物性や光学物性等のバランスが良いので特に好ましい。特に、ポリエチレン−２，６−ナフタレート（ＰＥＮ）からなることが好ましい。
ＰＥＮは汎用性が高く、入手が容易であるからである。本発明においてはＰＥＮのような、汎用性が極めて高いフィルムであっても、表示品質の高い画像表示装置を作製することが可能な、光学フィルムを得ることができる。更に、ＰＥＮは、透明性、熱又は機械的特性に優れ、延伸加工によりリタデーションの制御が可能であり、固有複屈折が大きく、膜厚が薄くても比較的容易に大きなリタデーションが得られる。
【００１８】
上記ポリエステル基材を得る方法としては、上述したリタデーションを充足する方法であれば特に限定されないが、例えば、材料の上記ＰＥＮ等のポリエステルを溶融し、シート状に押出し成形された未延伸ポリエステルをガラス転移温度以上の温度においてテンター等を用いて横延伸後、熱処理を施す方法が挙げられる。
上記横延伸温度としては、８０〜１３０℃が好ましく、より好ましくは９０〜１２０℃である。また、横延伸倍率は２．５〜６．０倍が好ましく、より好ましくは３．０〜５．５倍である。上記横延伸倍率が６．０倍を超えると、得られるポリエステル基材の透明性が低下しやすくなり、横延伸倍率が２．５倍未満であると、延伸張力も小さくなるため、得られるポリエステル基材の複屈折が小さくなり、リタデーションを３０００ｎｍ以上とできないことがある。
また、本発明においては、二軸延伸試験装置を用いて、上記未延伸ポリエステルの横延伸を上記条件で行った後、該横延伸に対する流れ方向の延伸（以下、縦延伸ともいう）を行ってもよい。この場合、上記縦延伸は、延伸倍率が２倍以下であることが好ましい。上記縦延伸の延伸倍率が２倍を超えると、Δｎの値を上述した好ましい範囲にできないことがある。
また、上記熱処理時の処理温度としては、１００〜２５０℃が好ましく、より好ましくは１８０〜２４５℃である。
【００１９】
上述した方法で作製したポリエステル基材のリタデーションを３０００ｎｍ以上に制御する方法としては、延伸倍率や延伸温度、作製するポリエステル基材の膜厚を適宜設定する方法が挙げられる。具体的には、例えば、延伸倍率が高いほど、延伸温度が低いほど、また、膜厚が厚いほど、高いリタデーションを得やすくなり、延伸倍率が低いほど、延伸温度が高いほど、また、膜厚が薄いほど、低いリタデーションを得やすくなる。
【００２０】
上記ポリエステル基材の厚みとしては、実用上問題とならない厚みであることが必要であり、具体的には、１０〜５００μｍの範囲内であることが好ましい。１０μｍ未満であると、上記ポリエステル基材のリタデーションを３０００ｎｍ以上にできず、また、力学特性の異方性が顕著となり、裂け、破れ等を生じやすくなり、工業材料としての実用性が著しく低下することがある。一方、５００μｍを超えると、実用上問題となることがあり、また、ポリエステル基材が非常に剛直であり、高分子フィルム特有のしなやかさが低下し、やはり工業材料としての実用性が低下するので好ましくない。上記ポリエステル基材の厚さのより好ましい下限は２０μｍ、より好ましい上限は４００μｍであり、更により好ましい上限は３００μｍである。
【００２１】
また、上記ポリエステル基材は、可視光領域における透過率が８０％以上であることが好ましく、８４％以上であるものがより好ましい。なお、上記透過率は、ＪＩＳ  Ｋ７３６１−１（プラスチック−透明材料の全光透過率の試験方法）により測定することができる。
【００２２】
また、本発明において、上記ポリエステル基材には本発明の趣旨を逸脱しない範囲で、けん化処理、グロー放電処理、コロナ放電処理、紫外線（ＵＶ）処理、及び火炎処理等の表面処理を行ってもよい。
【００２３】
本発明の画像表示装置において、上記ポリエステル基材等の光学フィルムを配する際は、偏光子の吸収軸と上記光学フィルムの遅相軸とのなす角が凡そ４５°となるようにする。これにより偏光サングラスなどの偏光板がどのような角度であっても高い透過光を得ることができ、ブラックアウトの問題が生じることがない。なお、上記角度は厳密に４５°である必要はなく、本発明の効果を損なわない範囲であれば、必要に応じて適宜調節しても良い。上記角度の好ましい範囲は３０〜６０°、より好ましくは４０〜５０°である。
【００２４】
本発明の画像表示装置において、上述した条件で上記光学フィルムを偏光子の視認側に配置する方法としては、偏光子の最外層に直接に光学フィルムを積層してもよく、従来公知の他の透明部材を介して配置してもよい。
また、本発明の画像表示装置の視認側最表面に光学フィルムを設置、貼り合わせてもよい。
上記光学フィルムを直接、又は、他の透明部材を介して配置する際は、粘着層を設けた光学フィルムを用いることも好ましい態様である。このとき、他の透明部材は、光学フィルムと偏光子との間であっても良いし、光学フィルムよりも観測者側に配置されていても良い。
【００２５】
上記光学フィルムは、上記偏光子側と反対側の面上に光学機能層が積層され、光学積層体を構成していることが好ましい。
上記光学機能層は、ハードコート性能を有するハードコート層や、低屈折率層等、光学的機能を発揮し得る層であれば特に限定されない。なお、上記ハードコート層や低屈折率層等としては特に限定されず、従来公知のものと同様の方法で形成することができる。
【００２６】
上記光学積層体は、硬度が、ＪＩＳ  Ｋ５６００−５−４（１９９９）による鉛筆硬度試験（荷重４．９Ｎ）において、ＨＢ以上であることが好ましく、Ｈ以上であることがより好ましい。
また、上記光学積層体は、全光線透過率が８０％以上であることが好ましい。８０％未満であると、有機ＥＬ表示装置に装着した場合において、色再現性や視認性を損なうおそれがある他、所望のコントラストが得られないおそれがある。上記全光線透過率は、９０％以上であることがより好ましい。
上記全光線透過率は、ヘイズメーター（村上色彩技術研究所製、製品番号；ＨＭ−１５０）を用いてＪＩＳ  Ｋ−７３６１に準拠した方法により測定することができる。
また、上記光学積層体は、ヘイズが１％以下であることが好ましい。１％を超えると、所望の光学特性が得られず、上記光学積層体を画像表示装置に設置した際の視認性が低下する。
上記ヘイズは、ヘイズメーター（村上色彩技術研究所製、製品番号；ＨＭ−１５０）を用いてＪＩＳ  Ｋ−７１３６に準拠した方法により測定することができる。
【００２７】
本発明の画像表示装置は、上記光学フィルムに入射する光は、ＩＴＵ−Ｒ  ＢＴ．２０２０カバー率が５０％以上である。このような光は、従来の白色発光ダイオードからの光と比較して狭い発光スペクトルを有するものであるため、本発明の画像表示装置は、高い演色性を有するものとなる。
ここで、ＲＧＢ（赤、緑、青）の三色の混合によって再現できる色域は、ＣＩＥ１９３１−ｘｙ色度図上の三角形で示される。上記三角形は、ＲＧＢ各色の頂点座標を定め、各頂点を結ぶことにより形成される。このＲＧＢの発光スペクトルがそれぞれシャープであると、ＣＩＥ１９３１−ｘｙ色度図において、Ｒの頂点座標はｘの値が大きくｙの値が小さくなり、Ｇの頂点座標はｘの値が小さくｙの値が大きくなり、Ｂの頂点座標はｘの値が小さくｙの値が小さくなる。つまり、ＲＧＢの発光スペクトルがそれぞれシャープであると、ＣＩＥ１９３１−ｘｙ色度図においてＲＧＢ各色の頂点座標を結んだ三角形の面積が大きくなり、再現できる色域の幅が広くなる。
本発明において、上記光学フィルムに入射する光は、ＩＴＵ−Ｒ  ＢＴ．２０２０カバー率が５０％以上であるが、上記ＩＴＵ−Ｒ  ＢＴ．２０２０カバー率とは、ＣＩＥ１９３１−ｘｙ色度図におけるＩＴＵ−Ｒ  ＢＴ．２０２０規定の三角形の面積に対して、光学フィルムに入射する光の色域の三角形の面積の重なり部分の面積の比率をいう。
上記光学フィルムに入射する光のＩＴＵ−Ｒ  ＢＴ．２０２０カバー率が５０％未満であると、本発明の画像表示装置の演色性が不充分となる。上記ＩＴＵ−Ｒ  ＢＴ．２０２０カバー率の好ましい下限は６０％、より好ましい下限は６５％である。
なお、上記光学フィルムに入射する光のＩＴＵ−Ｒ  ＢＴ．２０２０カバー率の算出は、例えば、液晶表示装置や白色ＯＬＥＤの場合は、光源からカラーフィルターを通して、また、例えば、ＲＧＢ３色塗り分けＯＬＥＤのような場合は、カラーフィルターを通さずに、ＲＧＢ各色の頂点座標を求め、ＩＴＵ−Ｒ  ＢＴ．２０２０規定の三角形の面積に対して、光学フィルムに入射する光の色域の三角形の面積の重なり部分の面積の比率より算出する。
【００２８】
本発明の画像表示装置の光学フィルムを通過した光は、波長５８０〜７８０ｎｍの間で最もピーク強度の高い波長透過率が２０％以上であることが好ましい。上記波長透過率が２０％未満であると、本発明の画像表示装置に上述した所定のリタデーションを有する光学フィルムを偏光子に対して配置角度を限定して配置したとしても、干渉色が生じてしまうことがある。上記波長透過率の好ましい下限は４０％であり、より好ましい上限は６０％である。
なお、上記光学フィルムを通過した光の上述した波長透過率の測定は、面内に複屈折率を有する光学フィルムと偏光子とがこの順序で配置された構成を有する画像表示装置の観測者側に他の偏光子を配置し、偏光子の吸収軸と他の偏光子の吸収軸とがパラレルニコルの状態で行う。
また、上記光学フィルムを通過した光の上述した波長透過率は、下記のようにシミュレーションによって求めてもよい。
すなわち、光学フィルムに入射する光の強度をＩ０、光学フィルムの波長５９０ｎｍに対する位相差をＲｅ、入射する光の振動方向と光学フィルムの遅相軸とのなす角度をθ、光学フィルムを構成する材料の可視光領域（波長３８０ｎｍ以上波長７８０ｎｍ以下）の波長の複屈折率（Δｎ（λ））を、光学フィルムを構成する材料の波長５９０ｎｍの複屈折率（Δｎ（５９０ｎｍ））で割った値をＮ（λ）とした場合、光学フィルムを透過した光の強度であるＩは、以下の式（Ａ）で表すことができる。なお、光学フィルムに入射する光は、光学フィルムより表示素子側に位置する偏光子を通過した直線偏光であることを前提としている。
Ｉ＝Ｉ０−Ｉ０・ｓｉｎ２（２θ）・ｓｉｎ２（π・Ｎ（λ）・Ｒｅ／λ）  （Ａ）
ここで、θは４５°とするため、上記式（Ａ）は、以下の式（Ｂ）で表される。
Ｉ＝Ｉ０−Ｉ０・ｓｉｎ２（π・Ｎ（λ）・Ｒｅ／λ）  （Ｂ）
上記式（Ｂ）より、波長５８０〜７８０ｎｍの間で最もピーク強度の高い波長の透過率を計算でき、光学フィルムの設計値を決定することもできる。
【００２９】
本発明の画像表示装置は、固定された状態で使用されることが好ましく、このように使用される本発明の画像表示装置においては、上記波長透過率の上限は１００％であってよい。この理由は以下の通りである。
偏光サングラス等の偏光レンズは、その吸収軸方向が水平面に対して平行方向となっている。これは、水面からの反射光はＰ偏光に比べてＳ偏光の成分が多いため、水面での反射によるぎらつきを防ぐために設定された偏光方向である。これと同じで、画像表示装置に設置される偏光子の吸収軸も水平面に対して平行となっているため、上記パラレルニコル時に１００％と設計することがよいのである。
【００３０】
本発明の画像表示装置において、上記光学フィルムに入射する光は、青色発光ダイオードと、赤色蛍光体と、緑及び／又は黄色蛍光体とを用いて作られた光であり、上記赤色蛍光体は、Ｍｎ４＋付活フッ化物錯体蛍光体であることが好ましい。すなわち、上記青色発光ダイオードが青色光を発し、該青色光を上記緑及び／又は黄色蛍光体が波長変換して緑色光及び／又は黄色光を発し、上記青色光を上記赤色蛍光体が波長変換して赤色光を発することとなり、これら青色光と、緑色光及び／又は黄色光と、赤色光とが混色することで白色光となる。特に上記赤色蛍光体として、Ｍｎ４＋付活フッ化物錯体蛍光体を用いることで、上述した波長透過率やＩＴＵ−Ｒ  ＢＴ．２０２０カバー率を満たす光を好適に作ることができる。
上記Ｍｎ４＋付活フッ化物錯体蛍光体としては、具体的には、ＫＳＦ蛍光体であることが好ましい。
なお、上記ＫＳＦ蛍光体とは、化学式Ｋ２ＳｉＦ６：Ｍｎの赤色蛍光体を意味する。図１に、上記赤色蛍光体としてＫＳＦ蛍光体を用いた光源の発光スペクトルを示したが、図１に示したように、上記赤色蛍光体がＫＳＦ蛍光体であることで、例えば、図２に示した白色発光ダイオードの発光スペクトルと比較して、赤色領域側の発光スペクトルがシャープ（半値幅が狭くなり）となり、色域を拡大できる。
【００３１】
また、本発明の画像表示装置において、上述した波長透過率やＩＴＵ−Ｒ  ＢＴ．２０２０カバー率を満たす光としては、有機エレクトロルミネッセンス（ＥＬ）素子から発光された光であることも好ましい。
本発明の画像表示装置が有機ＥＬ表示装置となり、有機ＥＬ表示装置は、自発色することにより視認性が高く、液晶表示装置と異なり全固体ディスプレイであるため耐衝撃性に優れ、応答速度が速く、また、温度変化による影響が少ない、更に、視野角が大きいなどの利点を有する。
また、上記有機ＥＬ表示装置は、上述した偏光板を備えるため、外光反射を防止できる。
【００３２】
上記有機ＥＬ素子としては特に限定されず、例えば、陽極／有機ＥＬ層／陰極の積層構造が挙げられ、上記有機ＥＬ層としては、発光層、電子とホール（正孔）の注入層及び輸送層からなる構成が挙げられる。
このような有機ＥＬ素子や有機ＥＬ層としては、従来公知のものが挙げられる。
【００３３】
また、本発明の画像表示装置において、上述した波長透過率やＩＴＵ−Ｒ  ＢＴ．２０２０カバー率を満たす光としては、シアン色ＬＥＤと赤色レーザーとを用いて作られた光であってもよい。このようなシアン色ＬＥＤと赤色レーザーとを用いて作られた光でも上述した波長透過率やＩＴＵ−Ｒ  ＢＴ．２０２０カバー率を満たし、干渉色を消すことができる。
上記シアン色ＬＥＤとしては、青色ＬＥＤと緑色蛍光体とを用いて得ることができる。また、上記赤色レーザーとしては特に限定されず、従来公知のレーザーが使用できる。
【００３４】
本発明の画像表示装置の光学フィルムに入射する光は、上述のように従来の白色発光ダイオードからの光と比較して、光の発光スペクトルがより狭いものであるが、具体的には、上記発光素子より発光された光は、波長５８０ｎｍ以上７８０ｎｍ以下の赤色領域、波長４８０ｎｍ以上５８０ｎｍ未満の緑色領域、及び、波長３８０ｎｍ以上４８０ｎｍ未満の青色領域の各領域において、それぞれ発光スペクトルのピークを有し、上記赤色領域における発光スペクトルのピークの半値幅が７０ｎｍ以下であり、上記緑色領域における発光スペクトルのピークの半値幅が６０ｎｍ以下であり、上記青色領域における発光スペクトルのピークの半値幅が４０ｎｍであることが好ましい。
上記光学フィルムに入射する光の各色における発光スペクトルのピークの半値幅が上記範囲にあることで、本発明の画像表示装置は、高い演色性を有する。また、上述した波長透過率が２０％以上となるように設計することで、上述したＫＳＦ蛍光体を用いた光のようなシャープな発光スペクトルを有する光源であっても、干渉色を極めて高度に抑制させることができる。
上記赤色領域における発光スペクトルのピークの半値幅が６０ｎｍ以下であり、上記緑色領域における発光スペクトルのピークの半値幅が５０ｎｍ以下であり、上記青色領域における発光スペクトルのピークの半値幅が３０ｎｍであることがより好ましい。
なお、上記各ピークの半値幅は、例えば、緑色領域（波長４８０ｎｍ以上５８０ｎｍ未満）のピーク強度の半分の強度となる波長（波長は、ピーク強度波長からみて、短波長側と長波長側にある）の波長を求め、長波長側と短波長側の波長の差とする。
本発明の画像表示装置は、特に、青色領域、緑色領域及び赤色領域の中で最も半値幅の狭い領域が赤色領域である発光スペクトルを有する光に対して有効な設計である。すなわち、本発明において、上記赤色領域における発光スペクトルの半値幅は、３０ｎｍ以下であることが最も好ましい。このような発光スペクトルを有する光としては、特に上述したＫＳＦ蛍光体を用いた光源から発せられた光が特に好適である。
なお、赤色領域における発光スペクトルに着目する理由は以下の通りである。
図１は、赤色蛍光体としてＫＳＦ蛍光体を用いた光源の発光スペクトルであり、図２は、白色発光ダイオードの発光スペクトルであり、図４は、式（Ａ）を用いて、θを４５°とし、Ｎ（λ）をポリエチレンテレフタレートの可視光領域（波長３８０ｎｍ以上波長７８０ｎｍ以下）の波長の複屈折率を、波長５９０ｎｍの複屈折率で割った値とし、光学フィルムの波長５９０ｎｍに対する位相差Ｒｅを１００００ｎｍとした時の透過率を計算したグラフであり、図５は、図１と図４とを掛け合わせたグラフと、図１のグラフとを重ねたグラフであり、図６は、図２と図４とを掛け合わせたグラフと、図２のグラフとを重ねたグラフである。
図４より、光学フィルムのリタデーション値と、複屈折率の波長依存性との影響により、発光スペクトル変化の周期が波長の増大に合わせて大きくなる。そして、図５及び図６に示したように、光源の発光スペクトルと光学フィルムの透過率とを重ね合わせた際、特に赤色領域に、発光スペクトルが入りにくくなるため、赤色領域における発光スペクトルに着目するのである。
【００３５】
上述した面内に複屈折率を有する光学フィルムと偏光子とがこの順序で配置された構成を有する本発明の画像表示装置は、上述した光を発する光源上に上記偏光子と光学フィルムとを公知の方法で配置することで製造することができる。
【発明の効果】
【００３６】
本発明の画像表示装置は、上述した構成を有するため、高い演色性を有するとともに、狭い発光スペクトルを有する光源であっても、ブラックアウト及び干渉色（ニジムラ）が極めて高度に抑制されたものとなる。
このため、本発明の画像表示装置は、有機エレクトロルミネッセンス（ＥＬ）表示装置及び液晶表示装置（ＬＣＤ）に好適に使用することができる。
【図面の簡単な説明】
【００３７】
【図１】赤色蛍光体としてＫＳＦ蛍光体を用いた光源の発光スペクトルを示す図
【図２】白色発光ダイオードの発光スペクトルを示す図
【図３】ＣＣＦＬの発光スペクトルを示す図
【図４】式（Ａ）を用いて、θを４５°とし、Ｎ（λ）をポリエチレンテレフタレートの可視光領域（波長３８０ｎｍ以上波長７８０ｎｍ以下）の波長の複屈折率を、波長５９０ｎｍの複屈折率で割った値とし、光学フィルムの波長５９０ｎｍに対する位相差Ｒｅを１００００ｎｍとした時の透過率を計算したグラフ
【図５】図１と図４とを掛け合わせたグラフと、図１のグラフを重ねたグラフ
【図６】図２と図４とを掛け合わせたグラフと、図２のグラフを重ねたグラフ
【図７】ｉＭａｃ  Ｒｅｔｉｎａ４ＫのＲＧＢそれぞれのスペクトルを重ねたグラフ
【図８】ｉＰｈｏｎｅ  ６  ＰｌｕｓのＲＧＢそれぞれのスペクトルを重ねたグラフ
【発明を実施するための形態】
【００３８】
以下に実施例及び比較例を掲げて本発明を更に詳しく説明するが、本発明はこれら実施例及び比較例のみに限定されるものではない。
なお、文中、「部」又は「％」とあるのは特に断りのない限り、質量基準である。
【００３９】
実施例及び比較例で作製した光透過性基材等のリタデーションは、以下のようにして測定した。
【００４０】
（リタデーションの測定）
リタデーション値が２００００ｎｍ未満の光学フィルムのリタデーションは、王子計測機器社製ＰＡＭ−ＵＨＲ１００を用いて測定した。
リタデーション値が２００００ｎｍを超える光学フィルムのリタデーションは、次のようにして測定した。
まず、延伸後の光学フィルムを、二枚の偏光板を用いて、光学フィルムの配向軸方向を求め、配向軸方向に対して直交する二つの軸の波長５９０ｎｍに対する屈折率（ｎｘ、ｎｙ）を、アッベ屈折率計（アタゴ社製  ＮＡＲ−４Ｔ）によって求めた。ここで、より大きい屈折率を示す軸を遅相軸と定義する。光学フィルムの厚みｄ（ｎｍ）は、電気マイクロメータ（アンリツ社製）を用いて測定し、単位をｎｍに換算した。複屈折率（ｎｘ−ｎｙ）と、フィルムの厚みｄ（ｎｍ）の積より、リタデーションを計算した。
【００４１】
（光学フィルムに入射する光の発光スペクトル測定）
発光スペクトルは、分光光度計を用いて測定することができる。測定の際、画像表示装置を白表示させ、分光光度計の受光器は表示装置の光出射面に対して垂直となるように設置し、視野角は１°とする。測定装置としては、コニカミノルタ社製分光放射輝度計ＣＳ−２０００やトプコン社製分光放射計ＳＲ−ＬＥＤＷ−５Ｎ、ＳＲ−ＵＬ２を用いることができる。
【００４２】
（光学フィルムに入射する光の色域測定）
光学フィルムに入射する光の色域は、ＲＧＢの三色の混合によって再現でき、ＣＩＥ１９３１−ｘｙ色度図上の三角形で示される。上記三角形は、ＲＧＢ各色の頂点座標を定め、各頂点を結ぶことにより形成される。ＲＧＢ各色の頂点座標は、分光光度計を用いて測定することができる。測定の際、画像表示装置のＲＧＢをそれぞれ表示させ、分光光度計の受光器は画像表示装置の光出射面に対して垂直となるように設置し、視野角は１°とする。測定装置としては、コニカミノルタ社製分光放射輝度計ＣＳ−２０００やトプコン社製分光放射計ＳＲ−ＬＥＤＷ−５Ｎ、ＳＲ−ＵＬ２を用いることができる。
なお、表１に、ＢＴ．２０２０規定のＲＧＢのｘｙデータと、ＫＳＦ蛍光体を用いた光源としてｉＭａｃ  Ｒｅｔｉｎａ４Ｋの光のＲＧＢのｘｙデータと、白色ＬＥＤを用いた光源としてｉＰｈｏｎｅ  ６  Ｐｌｕｓの光のＲＧＢのｘｙデータとを示した。
【００４３】
（ＢＴ．２０２０カバー率）
色域のカバー率は、ＣＩＥ１９３１−ｘｙ色度図におけるＢＴ２０２０規定の三角形の面積に対して、光学フィルムに入射する光の色域の三角形の面積の重なり部分の面積の比率を算出し、表１に結果を示した。
【００４４】
【表１】
2017122903.tif 000002
【００４５】
（半値幅算出）
ＫＳＦ蛍光体を用いた光源としてｉＭａｃ  Ｒｅｔｉｎａ４Ｋにて、ＲＧＢをそれぞれ表示させ、光学フィルムに入射する光の色域測定と同様の方法にて、各領域の発光スペクトルを測定した。白色ＬＥＤを用いた光源としてｉＰｈｏｎｅ  ６  Ｐｌｕｓも同様に測定を行った。
なお、表２に、それぞれの光源からの光のＲＧＢそれぞれのスペクトルのピーク波長及びその半値幅を示し、図７にｉＭａｃ  Ｒｅｔｉｎａ４ＫのＲＧＢそれぞれのスペクトルを重ねたグラフを示し、図８にｉＰｈｏｎｅ  ６  ＰｌｕｓのＲＧＢそれぞれのスペクトルを重ねたグラフを示した。
【００４６】
【表２】
2017122903.tif 000003
【００４７】
（光学フィルムの作製）
ポリエチレンテレフタレート材料を２９０℃で溶融して、フィルム形成ダイを通して、シート状に押出し、水冷冷却した回転急冷ドラム上に密着させて冷却し、未延伸フィルムを作製した。
この未延伸フィルムを二軸延伸試験装置（東洋精機製）にて、１２０℃にて１分間予熱した後、１２０℃にて、延伸倍率４．５倍に延伸した後、その延伸方向とは９０度の方向に延伸倍率１．５倍にて延伸を行い、ｎｘ＝１．７０、ｎｙ＝１．６０、膜厚１５μｍの光学フィルムを得た。波長５９０ｎｍにおけるリタデーションは、１５００ｎｍであった。
上記方法にて、膜厚を変更し、リタデーション＝２０００、３０００、４１００、６０００、８２００、９０００、１００００、１１５００、１３３００、２８０００、２８３００、３６０００、４１３００、１０１４００ｎｍの光学フィルムを作製した。
【００４８】
（実施例１〜９）
ＫＳＦ蛍光体を使用したｉＭａｃ  Ｒｅｔｉｎａ４Ｋ（Ａｐｐｌｅ社製）の観測者側に近い偏光子よりも観測者側にある部材を取り外し、光学フィルムに入射する光のＩＴＵ−Ｒ  ＢＴ．２０２０カバー率を計算したところ、７３％であった。偏光子よりも観測者側に、粘着を介してリタデーションが３０００ｎｍ、６０００ｎｍ、８２００ｎｍ、９０００ｎｍ、１１５００ｎｍ、１３３００ｎｍ、２８３００ｎｍ、３６０００ｎｍ、４１３００ｎｍの各光学フィルムを接着し、画像表示装置を製造した。偏光子の吸収軸と、光学フィルムの遅相軸とのなす角度は４５°とした。
【００４９】
（比較例１〜１７）
光学フィルムのリタデーションを１５００ｎｍ（比較例１）、２０００ｎｍ（比較例２）とした以外は実施例１と同様にして画像表示装置を製造した。
また、白色ＬＥＤを光源に使用したｉＰｈｏｎｅ  ６  Ｐｌｕｓ（Ａｐｐｌｅ社製）の観測者側に近い偏光子よりも観測者側にある部材を取り外し、光学フィルムに入射する光のＩＴＵ−Ｒ  ＢＴ．２０２０カバー率を計算したところ、４９％であった。偏光子よりも観測者側に、粘着を介して上述した各光学フィルムを接着し、比較例３〜１７に係る画像表示装置を製造した。偏光子の吸収軸と、光学フィルムの遅相軸とのなす角度は４５°とした。
【００５０】
（参考例１〜４）
リタデーションが４１００ｎｍ（参考例１）、１００００ｎｍ（参考例２）、２８０００ｎｍ（参考例３）及び１０１４００ｎｍ（参考例４）を用いた以外は、実施例１と同様にして画像表示装置を製造した。
【００５１】
（色味評価）
作製した各画像表示装置を白表示させ、偏光サングラス越しに色味評価を行い、以下の基準にて評価した。このとき、画像表示装置の偏光子の吸収軸と、偏光サングラスは、パラレルニコルの状態とした。
×：干渉色が強い
△：干渉色はあるが、実用上問題ないレベル
○：干渉色がうっすら見える
◎：干渉色が見えない
【００５２】
（光学フィルムを通過した光の透過率測定方法）
実施例、比較例、参考例にて製造した画像表示装置における、波長５８０〜７８０ｎｍの間で最もピーク強度の高い波長の強度Ａを、分光放射輝度計ＣＳ−２０００（コニカミノルタ社製）にて測定する。次に、各画像表示装置の観測者側に他の偏光子を配置し、偏光子の吸収軸と他の偏光子の吸収軸とがパラレルニコルの状態で強度Ｂを測定し、（強度Ｂ／強度Ａ）×１００を計算し、透過率を求めた。なお、ＫＳＦ蛍光体を含む光源を用いた場合は、波長５８０〜７８０ｎｍの間で最もピーク強度の高い波長として、波長６３０ｎｍの透過率を測定し、白色ＬＥＤを用いた場合は、波長５８０〜７８０ｎｍの間で最もピーク強度の高い波長として、波長６０５ｎｍの透過率を測定した。
【００５３】
（演色性評価）
同じリタデーション値の光学フィルムを貼りあわせた、各光源を用いた画像表示装置をカラー表示させ、１５人の人に、どちらの画像表示装置の演色性が高いか評価した。
○：演色性が高いと答えた人が８人以上
×：演色性が高いと答えた人が８人未満
【００５４】
【表３】
2017122903.tif 000004
【００５５】
実施例に係る画像表示装置は、光学フィルムに入射する光のＩＴＵ−Ｒ  ＢＴ．２０２０カバー率が５０％以上であったため、演色性に優れていた。また、光学フィルムのリタデーションが３０００ｎｍ以上であり、該光学フィルムの遅相軸と偏光子の吸収軸とのなす角度が凡そ４５°となるよう配置しているため、ブラックアウトの問題も生じなかった。また、表３に示したように、光学フィルムを透過した波長６３０ｎｍの光の透過率が２０％以上であったため、干渉色の発生も抑制できた。
なお、表３に示したように、参考例１〜３に係る画像表示装置は、演色性及びブラックアウトの問題は生じなかったが、光学フィルムを透過した波長６３０ｎｍの光の透過率が２０％未満であったため、干渉色が問題となっていた。
実施例及び参考例の結果から、光学フィルムに入射する光のＩＴＵ−Ｒ  ＢＴ．２０２０カバー率が５０％以上であると、演色性が優れ、光学フィルムのリタデーションを３０００ｎｍ以上とし、該光学フィルムの遅相軸と偏光子の吸収軸とのなす角度が凡そ４５°となるよう配置することで、ブラックアウトの問題が解決できることが確認できたが、赤色領域における発光スペクトルの半値幅が狭いＫＳＦ蛍光体を用いた光源を用いた場合、干渉色の問題を確実に解決するには光学フィルムを透過した波長６３０ｎｍの光の透過率が２０％以上とする必要があった。また、参考例４に係る画像表示装置は、演色性、ブラックアウト及び干渉色の結果は優れていたが、光学フィルムの膜厚が１０１４μｍと極めて厚く、実用上問題となるものであった。なお、表４に、光学フィルムの複屈折率と膜厚との関係を示した。
一方、比較例に係る画像表示装置は、光学フィルムのリタデーションが３０００ｎｍ未満であると、干渉色が問題となり（比較例１、２、３、４）、光学フィルムのリタデーションが３０００ｎｍ以上であり、該光学フィルムの遅相軸と偏光子の吸収軸とのなす角度が凡そ４５°となるよう配置すると、光学フィルムに入射する光の赤色領域における発光スペクトルの半値幅が広いことから、波長６０５ｎｍの光の透過率が何％であっても干渉色とブラックアウトとを防止できたが、光学フィルムに入射する光のＩＴＵ−Ｒ  ＢＴ．２０２０カバー率が５０％未満であったため、演色性に劣っていた（比較例５〜１７）。
【００５６】
【表４】
2017122903.tif 000005
【産業上の利用可能性】
【００５７】
本発明は、上記構成を有するため、特殊な無機系素材を用いず、実用上問題ない厚みを有する光学フィルムを備え、高い演色性を有するとともに、狭い発光スペクトルを有する光源であっても、ブラックアウト及び干渉色（ニジムラ）の発生を極めて高度に抑制させることのできる画像表示装置として好適である。
【図１】
2017122903.tif 000006
【図２】
2017122903.tif 000007
【図３】
2017122903.tif 000008
【図４】
2017122903.tif 000009
【図５】
2017122903.tif 000010
【図６】
2017122903.tif 000011
【図７】
2017122903.tif 000012
【図８】
2017122903.tif 000013
【手続補正書】
【提出日】平成28年6月27日(2016.6.27)
【手続補正１】
【補正対象書類名】特許請求の範囲
【補正対象項目名】全文
【補正方法】変更
【補正の内容】
【特許請求の範囲】
【請求項１】
面内に複屈折率を有する光学フィルムと偏光子とがこの順序で配置された構成を有する画像表示装置であって、
前記光学フィルムの遅相軸と前記偏光子の吸収軸とのなす角度が凡そ４５°となるように、前記光学フィルムと前記偏光子とが設置されており、
前記光学フィルムは、リタデーションが３０００ｎｍ以上、４万ｎｍ以下であり、
前記光学フィルムに入射する光は、ＩＴＵ−Ｒ  ＢＴ．２０２０カバー率が５０％以上であり、波長５８０ｎｍ以上７８０ｎｍ以下の赤色領域、波長４８０ｎｍ以上５８０ｎｍ未満の緑色領域、及び、波長３８０ｎｍ以上４８０ｎｍ未満の青色領域の各領域において、それぞれ発光スペクトルのピークを有し、前記赤色領域における発光スペクトルのピークの半値幅が７０ｎｍ以下であり、前記緑色領域における発光スペクトルのピークの半値幅が６０ｎｍ以下であり、前記青色領域における発光スペクトルのピークの半値幅が４０ｎｍ以下であり、
光学フィルムを通過した光は、波長５８０〜７８０ｎｍの間で最もピーク強度の高い波長透過率が２０％以上である
ことを特徴とする画像表示装置。
なお、前記光学フィルムを通過した光の波長透過率は、面内に複屈折率を有する光学フィルムと偏光子とがこの順序で配置された構成を有する画像表示装置の観測者側に他の偏光子を配置し、前記偏光子の吸収軸と前記他の偏光子の吸収軸とがパラレルニコルの状態で測定して得られた値、又は、下記式（Ｂ）により求められた値である。
Ｉ＝Ｉ０−Ｉ０・ｓｉｎ２（π・Ｎ（λ）・Ｒｅ／λ）  （Ｂ）
（式中では、光学フィルムに入射する光の強度をＩ０、光学フィルムの波長５９０ｎｍに対する位相差をＲｅ、入射する光の振動方向と光学フィルムの遅相軸とのなす角度をθ、光学フィルムを構成する材料の可視光領域（波長３８０ｎｍ以上波長７８０ｎｍ以下）の波長の複屈折率（Δｎ（λ））を、光学フィルムを構成する材料の波長５９０ｎｍの複屈折率（Δｎ（５９０ｎｍ））で割った値をＮ（λ）、光学フィルムを透過した光の強度をＩとして示す。）
【請求項２】
光学フィルムに入射する光は、青色発光ダイオードと、赤色蛍光体と、緑及び／又は黄色蛍光体とを用いて作られた光であり、
前記赤色蛍光体は、Ｍｎ４＋付活フッ化物錯体蛍光体である請求項１記載の画像表示装置。
【請求項３】
光学フィルムに入射する光は、有機エレクトロルミネッセンス素子から発光された光である請求項１記載の画像表示装置。
【手続補正２】
【補正対象書類名】明細書
【補正対象項目名】０００９
【補正方法】変更
【補正の内容】
【０００９】
本発明は、面内に複屈折率を有する光学フィルムと偏光子とがこの順序で配置された構成を有する画像表示装置であって、上記光学フィルムの遅相軸と上記偏光子の吸収軸とのなす角度が凡そ４５°となるように、上記光学フィルムと上記偏光子とが設置されており、上記光学フィルムは、リタデーションが３０００ｎｍ以上、４万ｎｍ以下であり、上記光学フィルムに入射する光は、ＩＴＵ−Ｒ  ＢＴ．２０２０カバー率が５０％以上であり、波長５８０ｎｍ以上７８０ｎｍ以下の赤色領域、波長４８０ｎｍ以上５８０ｎｍ未満の緑色領域、及び、波長３８０ｎｍ以上４８０ｎｍ未満の青色領域の各領域において、それぞれ発光スペクトルのピークを有し、上記赤色領域における発光スペクトルのピークの半値幅が７０ｎｍ以下であり、上記緑色領域における発光スペクトルのピークの半値幅が６０ｎｍ以下であり、上記青色領域における発光スペクトルのピークの半値幅が４０ｎｍ以下であり、光学フィルムを通過した光は、波長５８０〜７８０ｎｍの間で最もピーク強度の高い波長透過率が２０％以上であることを特徴とする画像表示装置である。
なお、上記光学フィルムを通過した光の波長透過率は、面内に複屈折率を有する光学フィルムと偏光子とがこの順序で配置された構成を有する画像表示装置の観測者側に他の偏光子を配置し、上記偏光子の吸収軸と上記他の偏光子の吸収軸とがパラレルニコルの状態で測定して得られた値、又は、下記式（Ｂ）により求められた値である。
Ｉ＝Ｉ０−Ｉ０・ｓｉｎ２（π・Ｎ（λ）・Ｒｅ／λ）  （Ｂ）
（式中では、光学フィルムに入射する光の強度をＩ０、光学フィルムの波長５９０ｎｍに対する位相差をＲｅ、入射する光の振動方向と光学フィルムの遅相軸とのなす角度をθ、光学フィルムを構成する材料の可視光領域（波長３８０ｎｍ以上波長７８０ｎｍ以下）の波長の複屈折率（Δｎ（λ））を、光学フィルムを構成する材料の波長５９０ｎｍの複屈折率（Δｎ（５９０ｎｍ））で割った値をＮ（λ）、光学フィルムを透過した光の強度をＩとして示す。）
【手続補正３】
【補正対象書類名】明細書
【補正対象項目名】００１０
【補正方法】変更
【補正の内容】
【００１０】
本発明の画像表示装置において、上記光学フィルムに入射する光は、青色発光ダイオードと、赤色蛍光体と、緑及び／又は黄色蛍光体とを用いて作られた光であり、上記赤色蛍光体は、Ｍｎ４＋付活フッ化物錯体蛍光体であることが好ましい。
また、本発明の画像表示装置において、上記光学フィルムに入射する光は、有機エレクトロルミネッセンス素子から発光された光であることが好ましい。
以下、本発明を詳細に説明する。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
面内に複屈折率を有する光学フィルムと偏光子とがこの順序で配置された構成を有する画像表示装置であって、
前記光学フィルムの遅相軸と前記偏光子の吸収軸とのなす角度が凡そ４５°となるように、前記光学フィルムと前記偏光子とが設置されており、
前記光学フィルムは、リタデーションが３０００ｎｍ以上、４万ｎｍ以下であり、
前記光学フィルムに入射する光は、ＩＴＵ−Ｒ  ＢＴ．２０２０カバー率が５０％以上であり、波長５８０ｎｍ以上７８０ｎｍ以下の赤色領域、波長４８０ｎｍ以上５８０ｎｍ未満の緑色領域、及び、波長３８０ｎｍ以上４８０ｎｍ未満の青色領域の各領域において、それぞれ発光スペクトルのピークを有し、前記赤色領域における発光スペクトルのピークの半値幅が７０ｎｍ以下であり、前記緑色領域における発光スペクトルのピークの半値幅が６０ｎｍ以下であり、前記青色領域における発光スペクトルのピークの半値幅が４０ｎｍ以下であり、
光学フィルムを通過した光は、波長５８０〜７８０ｎｍの間で最もピーク強度の高い波長透過率が２０％以上である
ことを特徴とする画像表示装置。
なお、前記光学フィルムを通過した光の波長透過率は、面内に複屈折率を有する光学フィルムと偏光子とがこの順序で配置された構成を有する画像表示装置の観測者側に他の偏光子を配置し、前記偏光子の吸収軸と前記他の偏光子の吸収軸とがパラレルニコルの状態で測定して得られた値、又は、下記式（Ｂ）により求められた値である。
Ｉ＝Ｉ０−Ｉ０・ｓｉｎ２（π・Ｎ（λ）・Ｒｅ／λ）  （Ｂ）
（式中では、光学フィルムに入射する光の強度をＩ０、光学フィルムの波長５９０ｎｍに対する位相差をＲｅ、光学フィルムを構成する材料の可視光領域（波長３８０ｎｍ以上波長７８０ｎｍ以下）の波長の複屈折率（Δｎ（λ））を、光学フィルムを構成する材料の波長５９０ｎｍの複屈折率（Δｎ（５９０ｎｍ））で割った値をＮ（λ）、光学フィルムを透過した光の強度をＩとして示す。）
【請求項２】
光学フィルムに入射する光は、青色発光ダイオードと、赤色蛍光体と、緑及び／又は黄色蛍光体とを用いて作られた光であり、
前記赤色蛍光体は、Ｍｎ４＋付活フッ化物錯体蛍光体である請求項１記載の画像表示装置。
【請求項３】
光学フィルムに入射する光は、有機エレクトロルミネッセンス素子から発光された光である請求項１記載の画像表示装置。
【手続補正２】
【補正対象書類名】明細書
【補正対象項目名】０００９
【補正方法】変更
【補正の内容】
【０００９】
本発明は、面内に複屈折率を有する光学フィルムと偏光子とがこの順序で配置された構成を有する画像表示装置であって、上記光学フィルムの遅相軸と上記偏光子の吸収軸とのなす角度が凡そ４５°となるように、上記光学フィルムと上記偏光子とが設置されており、上記光学フィルムは、リタデーションが３０００ｎｍ以上、４万ｎｍ以下であり、上記光学フィルムに入射する光は、ＩＴＵ−Ｒ  ＢＴ．２０２０カバー率が５０％以上であり、波長５８０ｎｍ以上７８０ｎｍ以下の赤色領域、波長４８０ｎｍ以上５８０ｎｍ未満の緑色領域、及び、波長３８０ｎｍ以上４８０ｎｍ未満の青色領域の各領域において、それぞれ発光スペクトルのピークを有し、上記赤色領域における発光スペクトルのピークの半値幅が７０ｎｍ以下であり、上記緑色領域における発光スペクトルのピークの半値幅が６０ｎｍ以下であり、上記青色領域における発光スペクトルのピークの半値幅が４０ｎｍ以下であり、光学フィルムを通過した光は、波長５８０〜７８０ｎｍの間で最もピーク強度の高い波長透過率が２０％以上であることを特徴とする画像表示装置である。
なお、上記光学フィルムを通過した光の波長透過率は、面内に複屈折率を有する光学フィルムと偏光子とがこの順序で配置された構成を有する画像表示装置の観測者側に他の偏光子を配置し、上記偏光子の吸収軸と上記他の偏光子の吸収軸とがパラレルニコルの状態で測定して得られた値、又は、下記式（Ｂ）により求められた値である。
Ｉ＝Ｉ０−Ｉ０・ｓｉｎ２（π・Ｎ（λ）・Ｒｅ／λ）  （Ｂ）
（式中では、光学フィルムに入射する光の強度をＩ０、光学フィルムの波長５９０ｎｍに対する位相差をＲｅ、光学フィルムを構成する材料の可視光領域（波長３８０ｎｍ以上波長７８０ｎｍ以下）の波長の複屈折率（Δｎ（λ））を、光学フィルムを構成する材料の波長５９０ｎｍの複屈折率（Δｎ（５９０ｎｍ））で割った値をＮ（λ）、光学フィルムを透過した光の強度をＩとして示す。）